Brevet FR2714420A1 — publié le 19950630

La présente invention concerne le domaine des opérations de forage menées dans le but d'exploiter des gisements souterrains contenant des hydrocarbures. Plus particulièrement, l'invention décrit un procédé pour contrôler les pertes par filtration d'un 1 0 fluide en circulation dans un puits foré à travers des formations géologiques. La technique conventionnelle de forage comporte la circulation d'un fluide injecté vers le fond du puits par le canal de la garniture de forage, le fluide remontant vers la surface dans l'annulaire défini par les parois du puits et l'extérieur de la garniture de forage. Au 1 5 cours de la remontée et pendant le forage, une certaine quantité de fluide de forage pénètre dans les formations géologiques poreuses ou fracturées. Cette quantité perdue de fluide est appelée perte par filtration ou filtrat. Il est généralement souhaitable de limiter la quantité de filtrat car celle-ci représente une consommation coûteuse en produits de base, des opérations de contrôle et de conditionnements supplémentaires dans l'installation de traitement des boues, et également des risques de déstabilisation des parois du puits ou de colmatage des zones géologiques productrices ou potentiellement productrices. On connaît dans la profession de nombreux produits réducteurs de filtrat pour les fluides à base d'eau, qu'ils soient fluides de forage, fluide de complétion ou fluide de "work over". On peut citer par exemple, l'utilisation de colloides organiques tels amidon, carboxyméthylcellulose (CMC) ou cellulose polyanionique (PAC). On connaît par les documents US-4326052, US-4326053, US-4377636 et US4385123 le polysaccharide S-60 appelé gellane dont l'utilisation en solution aqueuse comme agent épaississant, gélifiant et stabilisant est connue dans le domaine alimentaire, des peintures ou des adhésifs. Ainsi la présente invention concerne un procédé utilisé dans un puits foré à travers au moins une formation géologique ayant une certaine perméabilité, ledit procédé comprenant l'opération de circulation d'un fluide à base d'eau dans ledit puits. Dans ce procédé, on contrôle la perméabilité des parois dudit puits foré dans ladite formation par l'adjonction dans ledit fluide d'une quantité déterminée de gellane. Le gellane peut être principalement constitué de gellane natif. Le fluide peut comporter entre 0,5 et 10 grammes par litre de gellane et préférentiellement moins de 5 g/litre. La viscosité dudit fluide peut être principalement contrôlée par l'adjonction d'au moins un polymère, ledit polymère pouvant être choisi dans le groupe constitué par le xanthane, le scléroglucane, le wellane, la cellulose hydroxy éthylée (HEC), la CMC, la 1 0 gomme de Guar et les polyacrylamides. L'invention concerne également un fluide de forage à base d'eau, lequel fluide a son filtrat contrôlé par l'adjonction d'une quantité déterminée de gellane. La viscosité du fluide peut être principalement contrôlée par l'adjonction d'au moins un polymère, ledit polymère pouvant être choisi dans le groupe constitué par le i 5 xanthane, le scléroglucane, le wellane, la cellulose hydroxy éthylée (HEC), la CMC, la gomme de Guar et les polyacrylamides. Le fluide peut comporter entre 0,5 et 10 grammes/litre de gellane et entre 1 et grammes/litre de scléroglucane ou de xanthane. Le gellane est principalement du gellane natif. Le gellane est un polysaccharide exocellulaire produit par la bactérie Auromonas elodea (ATCC 31461) précédemment classifiée comme Pseudomonas elodea. Cette bactérie a été isolée de tissus de plantes (elodea) collectés en Pennsylvanie. La bactérie a été caractérisée par Kang et Veeder et décrite dans le brevet US4326053. Le gellane est produit par fermentation aérobie. La description du produit et d'un procédé d'obtention sont divulgués dans les documents US-4326052, US-4326053, US4377636 et US4385123. Trois principales "qualités" de gellane sont aisément accessibles et une seule est actuellement commercialisée. Les différences entre ces produits sont dues à la nature du traitement post-fermentaire effectué. Le gellane natif est obtenu directement à partir du moût de fermentation après chauffage de celui-ci à 95 C pendant 5 minutes et précipitation à l'alcool isopropylique. Le second produit dit désestérifié est identique au précédent, mais lorsque le moût de fermentation est à 95 C, le pH est amené à 10 avec de la soude ou de la potasse et maintenu à cette valeur durant 10 minutes. La solution est ensuite neutralisée par de l'acide sulfurique, puis le produit est précipité à l'alcool. Ce traitement provoque la rupture des liaisons esters des substituants du polysaccharide natif qui contient un acétate et un glycérate. Le dernier produit, commercialisé sous le nom de GELRITE ou KELCOGEL par la société MERK & Co (USA), est le gellane désestérifié et clarifié. Alors que le gellane non clarifié est composé de près de 50% de matériel insoluble principalement constitué de cellules entières et de débris cellulaires, ces impuretés sont dans ce cas éliminées du produit désestérifié par une centrifugation ou une filtration à 70 C. Les trois "qualités" de gellane possèdent des propriétés gélifiantes différentes. Le produit désestérifié et clarifié et le produit seulement désestérifié ne présente pas de 1 0 différences notoires. Par contre, de nombreuses différences existent entre le gellane natif et le gellane désestérifié. Le gellane natif forme un gel élastique et mou alors que le gellane désestérifié forme un gel fragile et ferme. De plus, le gellane natif comportant des chaînes latérales est plus facile à solubiliser que le gellane désestérifié. Finalement, le gellane natif ne présente pas d'hystérésis par rapport à la température, c'est-à-dire que les propriétés du gel 1 5 sont identiques, à même température, lors de sa prise ou de sa fusion. Cela est décrit par Moorhouse et al. (1981) dans "PS-60: a new gel-forming polysaccharide, in solution properties of polysaccharides", David A. Brant (ed), American Chemical Society Symposium series n 150, Washington, DC., 111-123. Un mélange de gellane natif et de gellane désestérifié permet d'obtenir toute une gamme de gels ayant des caractéristiques intermédiaires entre celles des gels obtenus à partir de ces deux produits, d'après Sanderson et al.(1988), Gellan gum in combination with other hydrocolloids, in "Gums and stabilisers for the food industry 4", Phillips, G.O.; Williams, P.A. and Wedlock, D.J. (ed), IRL Press, Oxford Washington D.C. USA, 301308. Le comportement d'une solution de polysaccharide est directement fonction de l'état conformationnel des chaînes de polyrnmère. Les solutions de gellane natif présentent, à partir d'une certaine concentration en polysaccharide, les caractéristiques d'un réseau "pseudogel" transitoire résultant d'associations faibles entre les doubles hélices formées par les brins de polysaccharide. Cette hypothèse suggère la présence d'agrégats de bâtonnets, ou de microgels. Les caractéristiques rhéologiques d'une solution de gellane sont donc fortement dépendantes de la température de la solution et des concentrations en sel et en polysaccharide. Selon la présente invention, la demanderesse a constaté que le gellane a de bonnes caractéristiques comme réducteur de filtrat dans les fluides de forage à base d'eau. On utilise préférentiellement le gellane natif qui a une qualité de gel intéressante et une bonne solubilité. Il faut noter que les quantités en poids de gellane natif utilisées dans les essais ci- après comprennent des débris cellulaires ou autres résidus, non solubles. Le taux réel de polysaccharide est d'environ 50% des quantités ajoutées. Cependant, les autres "qualités" de gellane ne sont pas exclues de l'invention, notamment sous forme de mélange avec du gellane natif. 1 0 Les essais ci-après vont montrer les caractéristiques du gellane natif en solution, dans des conditions permettant de comparer ses propriétés par rapport à d'autres produits utilisés dans la profession pour obtenir un résultat de même nature. Une caractéristique dite de "volume filtré spécifique" et notée VFS a été calculée. 1 5 Celle-ci représente la pente (a) de la loi de filtration en fonction du temps t (Volume filtréa.tl/2+b) divisée par la surface du filtre en cm2. VFS a donc pour unité: m!/tl/2/cm2. Les tests de filtration ont été exécutés selon les normes API en vigueur (API RPl3 B1 section 3 -Filtration- Juin 1990), sauf dispositions contraires. Le volume filtré ou filtrat, mesuré en millilitre, après 30 minutes et 7,5 minutes est noté respectivement 30' et 7,5'. Les gels 0 et 10 (gO et glO), qui caractérisent les propriétés thixotropiques du fluide, correspondent à des mesures effectués avec un viscosimètre du type Fann, normalisé par l'API, ainsi que les procédures utilisées. La viscosité plastique (VP) et la "yield value" (YV), qui caractérisent le comportement rhéologique des formulations, sont calculées à partir des mesures à 600 et 300 tours/min avec le même type de viscosimètre Fann. VP et YV sont exprimées conventionnellement respectivement en centipoise et en lb/l00ft2. La caractéristique du cake est donnée par son épaisseur en millimètre. Les salinités sont notées selon la convention suivante: par exemple, NalO signifie g/litre de NaCI. Na5Ca5 signifie 5 g/litre de NaCI et 5 g/litre de CaC12. Le gellane utilisé dans les essais suivants a été obtenu dans les conditions décrites dans le document US-A-4326052. Le gellane natif est utilisé pour tous les essais. L'argile utilisée est de la Greenbond de la société CKS. La CMC utilisée a pour référence Rl 10 fabriquée par la société AQUALON. ESSAIS Le même mode de préparation des fluides d'essais, c'est-à-dire le mélange eau, argile, électrolyte et polymère, a été utilisé pour tous les essais. La procédure consiste notamment à ajouter les électrolytes après le gonflement de l'argile ou des polymères dans de l'eau distillée. Essai 1: Influence de l'agitation sur la résistance au cisaillement du gellane. La solution aqueuse comprend 1,5 g/l de gellane natif, 30 g/l d'argile Green Bond et 10 g/1 de NaCI. 1 0 HB2, HB5 et HB20 représente respectivement l'agitation pendant 2, 5 et 20 minutes dans un agitateur du type Hamilton Beach. Les conditions d'homogénéisation à l'Hamilton Beach correspondent à la norme API section 11 OCMA grade bentonite (1970). VFS 30' 7,5' gO glO 1 5 HB2 0,0652 15,4 7,3 10,2 18 HB5 0,0639 15,2 7,2 10,0 19 HB20 0,0624 14,7 7,0 11,5 19 Shaker 0,0657 15,4 7,3 8,0 16 Agit.Magnét. 0,0708 16,9 7,6 9,0 15 La structure du gellane n'est pas modifiée par les conditions d'agitation. Essai 2: Effets des sels à faible concentration sur le gellane. La solution aqueuse comprend du gellane et 30 g/l d'argile Green Bond. * Concentration en gellane: O g/l. Salinité NaO Na5 Na0lO VFS 0,091 0,135 0,145 ' 22,0 34,2 36,5 7,5' 11,3 17,0 18,0 gO 3,0 2,5 2,5 glO 3,0 2, 5 8,0 Cake 2,0 2,5 2,75 VP 5 9,3 9,5 YV 1 - - * Concentration en gellane: 0,5 g/l. Salinité NaO Na5 NalO VFS 0,074 0,091 0,088 3 0 ' 18,0 21,8 22,3 7,5" 9,0 11,5 12,0 gO 1,5 6,0 7,0 g10 2,5 10,0 12,5 Cake 2,0 1,5 1,5 VP 9 6,5 5 YV 6 7,5 8,5 * Concentration en gellane: 1,5 g/l. Salinité NaO Na5 NalO VFS 0,065 0,063 0,067 ' 14,7 15,0 16,1 7,5' 6,9 7,2 7,7 gO 6,0 8,5 9,5 glO 11,0 12,5 11,5 Cake 1,5 1,5 1,5 VP 20 12,5 9 YV 12,5 17 17 * Concentration en gellane: 3 g/1. Salinité NaO NaS NalO VFS 0,053 0,049 0,049 ' 12,0 11,3 11,9 7,5' 5,4 5,3 5,7 gO 12,0 23,0 25,0 glO 24,0 37,0 34,0 Cake 1,0 1,0 1,0 VP 27 20,5 16 YV 32 37,5 42 Remarques: - Les formulations contenant du gellane sont homogènes et stables après plusieurs semaines. - Le gellane permet de diminuer le volume de filtrat. Ces capacités sont indépendantes de la force ionique des formulations pour des salinités faibles. - L'ajout de gellane penrmet de réduire significativement l'épaisseur du cake form6 par filtration. - Les fluides présentent un caractère thixotrope marqué qui augmente avec la salinité. Essai 3: Effets des sels à fortes concentrations sur des formulations contenant du gellane. La solution aqueuse comprend du gellane et 30 g/1 d'argile Green Bond. * Concentration en polymère: O g/l. Salinité Na50 Na5Ca5 VFS 0,366 0,379 ' 89,9 94,5 7,5' 44,5 47,5' gO 4,0 4,5 glO 7,0 3,5 Cake 5,0 5,0 VP 2,5 7,5 YV 5,5 3 * Concentration en gellane: 3 g/l. Salinité Na30 Na50 NaSCal NaSCa5 VFS 0,063 0,092 0,046 0,0745 ' 15,4 22,6 11,0 18,3 7,5' 7,55 11,3 5,2 9,1 gO 14,0 11,0 17,5 11,0 glO 16,0 13,0 25,0 14,0 Cake 1,0 1,5 1,0 1,0 VP 12 7,5 16,5 9 YV 23 17 31 22 * Concentration en gellane: 6,3 g/l. Salinité NalO NaSO NaSCaS VFS 0,034 0,071 0,061 ' 8,1 16,5 15,0 7,5' 3,70 7,6 7,3 g 0 47,0 21,0 31,0 glO 149,0 21,0 31,0 Cake 1,0 1,0 1,0 VP 30 12 25 YV 100 39 74 Remarque: - A forte force ionique ou en présence de calcium, les volumes filtrés augmentent, mais le gain de filtration par rapport à un fluide sans polymère est important (70 à 80%). Essai 4: Comparaison avec une formulation contenant de la CMC. La solution aqueuse comprend 3 g/l de CMC et 30 g/l d'argile. Salinité NaO Na5 Na10 Na50 Na5Ca5 VFS 0,059 0,052 0,053 0,096 0,178 ' 13,4 12,2 13,0 23,8 44,4 7,5' 6,4 5,8 6,6 12,0 22,4 g 0 2,0 2,5 2,0 6,0 11,0 1 0 glO 2,0 6,0 7,0 12,0 14, 0 Cake 1,0 1,0 1,5 2,0 3,0 Les résultats sont similaires à ce qui est obtenu avec le gellane. Le gellane est néanmoins moins sensible aux ions divalents et donne des fluides plus visqueux et plus i 5 thixotropes. De plus, les cakes formés avec du gellane sont plus fins qu'avec de la CMC aux fortes forces ioniques. Essai 5: Influence de la température. La solution aqueuse comprend 3 g/l de gellane, 10 g/l de NaCI et 30 g/l d'argile green Bond. La filtration est mesurée dans un filtre-presse HPHT, par exemple fabriqué par la société Baroid. La surface du filtre est la moitié de celle du filtre-presse API. La pression différentielle de test est de 35 bar avec une contre-pression de 15 bar. Température 30 50 70 90 110 VFS 0,053 0,056 0,075 0,086 0,094 ' 6,6 7,2 9,2 11,9 12,8 7,5' 3,3 3,6 4,5 6,3 6,8 Cake 1,0 1,0 1,0 1,0 1,0 Remarques: - Le volume de filtrat est indépendant de la pression différentielle appliquée. - Le VFS augmente avec la température mais reste faible même à 1 10 C. Les essais suivants n'ont pas été fait en présence d'argile. CflA>- ACA)POM -&à--& 0nC.0 C. 0^ 0 _' o oo o n. * * * * g g g F. ununn n u B B- a À Z Ar 0 CD 0 O os) s-o _ _ > o>s3 S) O _31 Iq(D cm ODf 9QWOî xOE _AD-jOEW 0im Cozi CD CDCD _4M ooc.o? MPo3-xo se.nOuiA OON->D 9 -t9.B oô-.- W. CD:o O o ooD t' C oc--.t.J'OMA M - CD CD CD C 00 Os L C CD CD b 9 CD CD oC tA g M OC Dft0 tA (O W CDCDWD0C CD o'CM-CD -O'jOCD CDA àe C Remarques: - Les fluides contenant du gellane et un agent viscosifiant donnent des VFS comparables à ce qui a été obtenu avec argile. - Les cakes formes sont minces et homogènes. - Les solutions obtenues sont thixotropes. - L'adjonction de gellane permet la formation d'un cake sans perte initiale de filtrat. Essai 7: Solution sans argile. gellane avec scléroglucanne. * Concentration en gellane: 3 g/l, NaCI 10 g/l. Scléroglucane 0 3,0 4,5 6,0 VFS 0,141 0,078 0,060 0,060 ' 33,3 18,7 12,2 14,7 7,5' 15,35 8,6 6,9 6,4 1 5 go 5,0 20,0 27,0 34,0 g 10l 9,0 24,0 36,0 42,0 Cake 0,5 0,5 0,5 0,25 VP 9 10 12 12 YV 11 29 35 46 Le VFS diminue avec la concentration en scléroglucane et reste constant à partir de 4,5 g/l. Essai 8: Solution sans argile, Influence de la salinité. La solution aqueuse comporte 3 g/l de gellane et 4,5 g/l de scléroglucane. Salinité NaO Na5 Na10 Na30 VFS 0,087 0,066 0,056 0,058 ' 29,8 20,9 12,7 13,6 7,5' 19,1 12,3 5,2 6,0 gO 37,0 26,0 24,0 24,0 glO 54,0 31,0 29,0 29,0 Cake 1,0 0,5 0,5 0,5 VP 21 13 13 11 YV 55 40 35 39 Salinité NaSO NaSCal NaSCaS VFS 0,056 0,061 0,056 ' 13,2 13,8 12,6 7,5' 5,9 6,9 5,2 gO 23,0 25,0 25,0 glO 29,0 31,0 29,0 Cake 0,75 1,0 0,5 VP 12 12 12 YV 36 42 42 Remarques: - A faible salinité (≤5 g/1 de NaCI), le cake se forme avec du retard. - A forte salinité ou en présence de calcium, aucun "spurt loss" n'est observé et le VFS et la thixotropie sont indépendants de la salinité des solutions. On peut définir le "spurt loss" comme étant le volume de fluide filtré dans la formation avant la formation d'un cake suffisamment imperméable. 1 0 Essai 9: Influence de la température sur une solution sans argile de gellane et scléroglucane. à différentes salinités. Les conditions d'essais sont identiques à celles de l'essai 5. * La solution aqueuse comprend 3 g/l de gellane, 4,5 g/l de scléroglucane et 1 5 10 g/l de NaCl. Température 30 5 0 7 0 9 0 110 VFS 0,104 0,120 0,143 0,204 infini ' 10,2 13,5 14,0 47,0 7,5' 4,2 7,3 6,7 36,4 go 22,0 glO 31,0 Cake 1,0 1,5 1,0 1,0 VP 12 YV 39 * La solution aqueuse comprend 3 g/l de gellane, 4,5 g/l de scléroglucane, 5 g/l de NaCI et 5 g/l de CaCI2 Température 30 50 70 90 110 VFS 0, 083 0,125 0,142 0,171 infini ' 8,2 12,2 14,4 21,3 7,5' 3,2 5,2 6,7 2,7 gO 22,0 glO 27,0 Cake 1,0 1,0 1,0 1,0 1,0 VP 11 YV 36 * La solution aqueuse comprend 3 g/l de gellane, 4,5 g/1 de scléroglucane, 5 g/l de NaCi et 5 g/l de FeCI3. Température 30 90 100 110 VFS 0,066 0,143 0,157 infini ' 11,9 18,7 30,6 7,5' 5,3 8,7 19,0 gO 12,0 glO 17,0 Cake 1,0 1, 0 1,0 VP 7 YV 18 Remarques: - Le VFS augmente avec la température de filtration. - Le VFS diminue lorsque l'on passe de l'ion monovalent au divalent puis au trivalent. - Un phénomène de "spurt loss" est observé à 90 C pour les formulations contenant des ions mono et divalents et à 110 C aucun cake ne se forme. - Avec les ions trivalents, un "spurt loss" est observé à 100 C et aucun cake ne se forme à 110 C. Essai 10: Influence de la température sur une solution sans argile de gellane et scléroglucane en présence de forte concentration de CaCI2ouKC. * La solution aqueuse comprend 3 g/1 de gellane, 4,5 g/l de scléroglucane et g/l de CaC12. Température 30 50 70 90 100 115 130 VFS 0,084 0,114 0,141 0,162 0,169 0,171 infini ' 9,4 12,9 16,6 19,8 20,2 24,9 7,5" 3,7 5,8 8,0 9,8 9,8 14,5 gO 8,0 glO 12,0 Cake 0,75 0,75 1,0 1, 0 0,5 0,75 VP 7 YV 12 * La solution aqueuse comprend 3 g/l de gellane, 4,5 g/l de scléroglucane et g/l de K2C03. * Température 30 50 70 90 100 115 130 VFS 0,081 0,108 0,122 0,168 0,184 0,238 infini ' 9,1 12,0 14,1 21,5 23,4 52,2 7,5" 3,7 5,5 6,3 11,1 11,5 36,1 gO 17,0 glO 24,0 1 0 Cake 0,5 0,5 0,5 0,5 0,5 0,5 VP 19 YV 20 1 5 En présence d'une forte concentration en sel, un "spurt loss" est observé à partir de C et aucun cake ne se forme à 130 C. Essai 1 1: Influence de la température sur une solution sans argile de gellane avec du xanthane ou du wellane en présence d'une forte concentration de Ca * La solution aqueuse comprend 3 g/l de gellane, 4,5 g/l de xanthane et 50 g/l de CaC12. Température 30 90 110 130 150 VFS 0,071 0, 139 0,177 0,201 infini ' 7,8 16,1 22,4 109,0 7,5' 3,0 7,9 11,3 97,0 gO 18,0 glO 22,0 Cake 0,5 1, 0 1,0 0,5 VP 12 YV 36 * La solution aqueuse comprend 3 g/l de gellane, 4,5 g/l de wellane et 50 g/l de CaC12. Température 30 90 110 130 150 VFS 0,085 0,154 0,159 0,185 0,289 ' 9,6 17,8 18,6 24,2 46,8 7,5' 3,7 8,4 8,8 12,5 24,2 gO 10,0 glO 22,0 Cake 0,5 1,0 1,0 0, 5 0,5 VP 22 YV 37 Remarques: - Le phénomène de "spurt loss" est observé à des températures plus élevées qu'avec le scléroglucane, à 130 C avec le xanthane et 150 C avec le wellane. A 130 C, aucun cake ne se forme avec le xanthane. - A 30 C, ces formulations montrent un caractère rhéofluidifiant marqué. Essai 12: Ces essais complémentaires ont été exécutés avec du gellane commercial clarifié et désestérifié (Gelrite). La solution aqueuse comporte 20 g/l d'argile et 2 g/1 de Gelrite qui a été solubilisé par l'ajout d'un séquestrant du type EDTA ou éthylène diamine tétraammonium. Dans une solution sans sel, le filtrat 30' est de 15 ml à température ambiante. Dans une solution saline, telle de l'eau de mer, le filtrat 30' atteint la valeur de 275 ml. Le Gelrite a des capacités beaucoup moins importantes que le gellane natif en raison notamment de sa grande sensibilité aux sels. REVENDICATIONS 1) Procédé utilisé dans un puits foré à travers au moins une formation géologique ayant une certaine perméabilité, ledit procédé comprenant l'opération de circulation d'un fluide à base d'eau dans ledit puits, caractérisé en ce que l'on contrôle la perméabilité des parois dudit puits foré dans ladite formation par l'adjonction dans ledit fluide d'une quantité déterminée de gellane. 2) Procédé selon la revendication 1, caractérisé en ce que ledit gellane comporte du gellane natif et de préférence constitué principalement de gellane natif. i 5 3) Procédé selon l'une des revendications précédentes, caractérisé en ce que ledit fluide comporte entre 0,5 et 10 grammes par litre de gellane, et préférentiellement moins de g/litre. 4) Procédé selon l'une des revendications précédentes, caractérisé en ce que la viscosité dudit fluide est principalement contrôlée par l'adjonction d'une quantité suffisante d'au moins un polymère. ) Procédé selon la revendication 4, caractérisé en ce que ledit polymère est choisi dans le groupe constitué par le xanthane, le scléroglucane, le wellane, la cellulose hydroxy éthylée (HEC), la CMC, la gomme de Guar et les polyacrylamides. 6) Fluide de forage à base d'eau, caractérisé en ce que son filtrat est contrôlé par l'adjonction d'une quantité déterminée de gellane. 7) Fluide selon la revendication 6, caractérisé en ce que sa viscosité est principalement contrôlée par l'adjonction d'au moins un polymère. 8) Fluide selon la revendication 7, caractérisé en ce que ledit polymère est choisi dans le groupe constitué par le xanthane, le scléroglucane, le wellane, la cellulose hydroxy éthylée (HEC), la CMC, la gommne de Guar et les polyacrylamides. 9) Fluide selon la revendications 8, caractérisé en ce qu'il comporte entre 0,5 et grammes/litre de gellane et entre 1 et 10 grammes/litre de scléroglucane ou de xanthane. ) Fluide selon l'une des revendications 6 à 9, caractérisé en ce qu'il comporte du gellane natif et de préférence constitué principalement de gellane natif.